КОМПОЗИТНАЯ ВОЛОКНИСТАЯ ПАНЕЛЬ

1. Композитная волокнистая панель, имеющая сердцевину, содержащую:
от 20 масс. % до 70 масс. % минеральных волокон; и
от 30 масс. % до 80 масс. % полимерного материала;
и в которой полимерный материал содержит (i) полимерный материал в форме частиц, выбранный из группы, состоящей из резины (резин), натурального(-ых) каучука(-ов), синтетического(-их) каучука(-ов), полиуретана, эластомера(-ов) и их смесей и (ii) полимерный материал в форме пены.
2. Композитная волокнистая панель по п. 1, где панель содержит от 10 масс. % до 30 масс. % пены, предпочтительно полиуретановой пены.
3. Композитная волокнистая панель по п. 1, где панель содержит от 10 масс. % до 30 масс. % полимерного материала в форме частиц.
4. Композитная волокнистая панель по п. 1, где панель содержит дополнительное связующее, которое, в частности, составляет от 5% до 15% от массы панели.
5. Композитная волокнистая панель по п. 1, где волокна минеральной ваты представляют собой волокна каменной ваты, имеющие средний диаметр в диапазоне 2-10 мкм и среднюю длину в диапазоне 2-30 мм.
6. Композитная волокнистая панель по п. 1, где композитная волокнистая панель имеет толщину по меньшей мере 15 мм, предпочтительно по меньшей мере 20 мм.
7. Композитная волокнистая панель по п. 1, где композитная волокнистая панель имеет высоту по меньшей мере 160 см и ширину по меньшей мере 60 см.
3
3
8. Композитная волокнистая панель по п. 1, где композитная волокнистая панель имеет плотность в диапазоне от 300 кг/м до 800 кг/м.
9. Композитная волокнистая панель по п. 1, где композитная волокнистая панель имеет прочность на сжатие по меньшей мере 300 кПа.
10. Композитная волокнистая панель по п. 1, где композитная волокнистая панель имеет теплопроводность не более чем 0,130 Вт/м·К.
11. Панель, содержащая композитную волокнистую панель по п. 1, имеющая листовой материал, прикрепленный к каждой из ее двух основных поверхностей, где, в частности, композитная волокнистая панель расположена между двумя листовыми пластинами, выбранными из деревянных пластин и металлических пластин.
12. Панель по п. 11, где сэндвич-панель имеет предел огнестойкости по меньшей мере Ei30.
13. Дверь, содержащая композитную волокнистую панель по п. 1 и имеющая предел огнестойкости по меньшей мере Ei30.
14. Дверь, содержащая композитную волокнистую панель по п. 1, где дверь имеет
- категорию звукоизоляции по меньшей мере SSK3, предпочтительно SSK2, более предпочтительно SSK1; и/или
W, R
- звукоизоляцию R (DIN 4109) по меньшей мере 35-39 дБ, предпочтительно 30-34 дБ, более предпочтительно 25-29 дБ; и/или
W
- звукоизоляцию R (EN ISO 140-3), полученную в лабораторных условиях, по меньшей мере минимум 42 дБ, предпочтительно минимум 37 дБ, более предпочтительно минимум 32 дБ.
15. Способ изготовления композитной волокнистой панели, включающий тщательное смешивание:
a) от 20 масс. % до 70 масс. % минеральных волокон; и
b) от 30 масс. % до 80 масс. % полимерного материала, где полимерный материал содержит полимерный материал в форме частиц и полимерный материал в форме пены; и
c) связующее;
и предоставление возможности связующему затвердеть.